(57)【特許請求の範囲】
【請求項１】
ＭｇおよびＳｉを、質量％で次の（１）〜（４）式
Ｍｇ≦１．７３Ｓｉ−０．５２％      ・・・（１）
Ｍｇ≦１．５％                      ・・・（２）
Ｍｇ≧０．９％                      ・・・（３）
Ｓｉ≦１．８％                      ・・・（４）
を満たす範囲内で含有し、さらにＦｅ０．０１〜０．７％（質量％、以下同じ）を含有し、残部がアルミニウムおよび不可避的不純物よりなり、Ｓｉ量が、Ｍｇ2Ｓｉ生成のためのＭｇ−Ｓｉ平衡組成よりも０．３％以上過剰であって、しかも１．４％以上、２．４％以下のＭｇ2Ｓｉが生成されるようにＭｇ量およびＳｉ量が定められていることを特徴とする、高圧水素ガス貯蔵容器用アルミニウム合金。
【請求項２】
請求項１に記載の高圧水素ガス貯蔵容器用アルミニウム合金において、
さらにＣｕ０．１〜１．５％を含有することを特徴とする、高圧水素ガス貯蔵容器用アルミニウム合金。
【請求項３】
請求項１もしくは請求項２に記載の高圧水素ガス貯蔵容器用アルミニウム合金において、
さらにＭｎ０．０５〜１．２％、Ｃｒ０．０１〜０．４％、Ｚｒ０．０１〜０．３％、Ｓｃ０．０１〜０．５％、Ｖ０．０１〜０．３％のうちから選ばれた１種または２種以上を含有することを特徴とする、高圧水素ガス貯蔵容器用アルミニウム合金。
【請求項４】
請求項１から請求項３のいずれかの請求項に記載のアルミニウム合金によりなる高圧水素ガス貯蔵容器用アルミニウム合金製ライナー。
【請求項５】
請求項４に記載のアルミニウム合金製ライナーの外側に繊維強化樹脂を巻き付けることにより補強してなる高圧水素ガス貯蔵容器。
【発明の詳細な説明】
【技術分野】
【０００１】
この発明は、高圧水素ガス貯蔵容器のライナー材として用いられるアルミニウム合金に関するものである。
【背景技術】
【０００２】
最近では、地球温暖化を防止するために、温暖化ガスであるＣＯ２を排出しない水素エネルギーの利用が進められているが、その場合の水素の貯蔵および輸送については、取り扱いの容易さ等の点から、高圧ガスの状態でなされることが多い。このような高圧水素ガスの貯蔵容器としては、一般に樹脂もしくは金属製のライナー材を強化繊維で補強した複合材料からなる圧力容器が用いられている。
【０００３】
これらのうち、樹脂製ライナーを用いた容器の場合は、貯蔵水素の気密保持性が低く、水素が樹脂中を透過して徐々に外部に散逸することが問題となる。また容器に取り付けるバルブ接続用の口金としては金属製のものが用いられるため、樹脂と金属の熱膨張性係数の相違により、口金接続部においてガスの漏れが生じるおそれがある。
【０００４】
一方、金属製ライナーの材質としては、ステンレス鋼もしくはアルミニウム合金が従来から用いられている。ここで、ステンレス鋼をライナーとして使用した場合には、重量が大きくなるため、燃費の点で不利となることに加え、貯蔵した高圧水素ガスがステンレス鋼内部に浸透して拡散することによって、材料の機械的性質を低下させる水素脆化が問題となる。すなわち水素脆化により、大気中と比較して疲労特性が著しく低下する場合があり、予期せぬ容器の破損を引き起こすことがある。この問題に対する対策としては、特許文献１には、ステンレス鋼の表面をアルミニウムまたはアルミニウム合金で被覆することによって、水素のステンレス鋼中への浸透を抑制し、水素脆化を防止する技術が開示されている。また特許文献２には、鋼製の容器内面に面心立方型結晶構造あるいは稠密六方構造の金属膜を形成することにより、水素が鋼中に侵入することを抑制し、水素脆化を防止する技術が開示されている。
【０００５】
これに対し、アルミニウム合金をライナー材として用いた場合には、軽量であるため燃費向上に対し有利であるばかりでなく、貯蔵水素がほとんどアルミニウム合金内部に浸透しないため、気密保持性に優れているばかりでなく、水素脆化による材質の劣化も生じないものと考えられ、特に自動車搭載用の軽量容器には最適であるとされている。このようにアルミニウム合金を高圧水素ガス貯蔵容器のライナー材として用いる場合のアルミニウム合金としては、特許文献３においては、Ａｌ−Ｍｇ−Ｓｉ系合金である６０６１合金が示されている。
【特許文献１】特開２００４−３２４８００号報
【特許文献２】特開２００６−９９８２号報
【特許文献３】特開２００１−３４９４９４号公報
【発明の開示】
【発明が解決しようとする課題】
【０００６】
近年、高圧水素ガス貯蔵容器の自動車搭載用途においては、一回の充填で走行可能な距離の延長を目的として、水素ガスの充填圧力増大が図られている。しかしながら、従来は高圧水素ガス中において水素脆化を示さないと考えられてきたアルミニウム合金であっても、最高充填圧力７０ＭＰａ以上の極めて高い圧力の水素ガスを充填した場合には、気相から材料内部に水素がわずかに侵入し、水素脆化による材質の劣化を生じることが明らかとなった。またこのような高圧化により、水素の充填放出に伴う繰り返し負荷が増大して、疲労破壊寿命の低下が問題となることが認識されている。そして前述の特許文献３に示されるような６０６１合金をライナー材として用いた場合も、このような問題を避け得ないことが明らかとなっている。
【０００７】
この本発明は、以上の事情を背景としてなされたもので、高圧水素ガス貯蔵容器のライナー材としてアルミニウム合金を用いた場合において、充填圧力を従来よりも高圧化した場合でも、水素脆化による材質の劣化が生じることを確実に防止し、また高圧水素容器に必要な低サイクルの疲労寿命を長くすることにより、高圧容器の耐用年数を延ばすことを課題とするものである。
【課題を解決するための手段】
【０００８】
本発明者等は、高圧水素ガス貯蔵容器のライナー材のアルミニウム合金として、充填圧力を高圧化した場合でも、水素脆化を確実に防止でき、また容器の製造に必要な成形性を確保しつつ、低サイクルの疲労特性にも優れたアルミニウム合金のを開発するべく、種々実験・検討を重ねた結果、Ａｌ−Ｍｇ−Ｓｉ系合金の主要合金元素であるＭｇ、Ｓｉの含有量を、相互の関係のもとに適切に調整することにより、前述の課題を解決し得ることを見出し、この発明をなすに至ったのである。
【０００９】
具体的には、請求項１の発明の高圧水素ガス貯蔵容器用アルミニウム合金は、ＭｇおよびＳｉを、質量％で次の（１）〜（４）式
Ｍｇ≦１．７３Ｓｉ−０．５２％      ・・・（１）
Ｍｇ≦１．５％                      ・・・（２）
Ｍｇ≧０．９％                      ・・・（３）
Ｓｉ≦１．８％                      ・・・（４）
を満たす範囲内で含有し、さらにＦｅ０．０１〜０．７％を含有し、残部がアルミニウムおよび不可避的不純物よりなり、Ｓｉ量が、Ｍｇ2Ｓｉ生成のためのＭｇ−Ｓｉ平衡組成よりも０．３％以上過剰であって、しかも１．４％以上、２．４％以下のＭｇ2Ｓｉが生成されるようにＭｇ量およびＳｉ量が定められていることを特徴とするものである。
【００１０】
また請求項２の発明の高圧水素ガス貯蔵容器用アルミニウム合金は、請求項１に記載の高圧水素ガス貯蔵容器用アルミニウム合金において、さらにＣｕ０．１〜１．５％を含有することを特徴とするものである。
【００１１】
さらに請求項３の発明の高圧水素ガス貯蔵容器用アルミニウム合金は、請求項１もしくは請求項２に記載の高圧水素ガス貯蔵容器用アルミニウム合金において、さらにＭｎ０．０５〜１．２％、Ｃｒ０．０１〜０．４％、Ｚｒ０．０１〜０．３％、Ｓｃ０．０１〜０．５％、Ｖ０．０１〜０．３％のうちから選ばれた１種または２種以上を含有することを特徴とするものである。
【００１２】
一方請求項４の発明の高圧水素ガス貯蔵容器用アルミニウム合金製ライナーは、請求項１から請求項３のいずれかの請求項に記載のアルミニウム合金によりなることを特徴とするものである。
【００１３】
そしてまた請求項５の発明の高圧水素ガス貯蔵容器は、請求項４に記載のアルミニウム合金製ライナーの外側に繊維強化樹脂を巻き付けることにより補強したことを特徴とするものである。
【発明の効果】
【００１４】
この発明のアルミニウム合金によれば、高圧水素ガス貯蔵容器のライナー材として用いて、成形性を損なうことなく、水素脆化の発生を確実に防止することができ、また水素ガスの充填・放出に伴なう繰返し負荷による疲労破壊寿命の低下を防止でき、そのため従来よりも高圧で水素ガスを充填した場合でも材質の経時劣化を確実に防止でき、高圧水素ガス貯蔵容器としての安全性を極めて高めることができるとともに、その耐用寿命を従来よりも大幅に延長することができる。
【発明を実施するための最良の形態】
【００１５】
以下に、この発明の高圧水素容器用アルミニウム合金について詳細に説明する。
【００１６】
先ずこの発明のアルミニウム合金を構成する合金成分元素の添加理由および添加範囲について説明をする。
【００１７】
Ｍｇ、Ｓｉ：
ＭｇおよびＳｉは、いずれもこの発明の高圧水素ガス貯蔵容器用アルミニウム合金において必須かつ重要な基本成分であり、製造されたライナーについて溶体化処理を施してＭｇ、Ｓｉをアルミニウムマトリックス中に固溶させた後、水焼き入れまたは強制空冷により急冷して室温において過飽和に固溶させ、その後人工時効を行うことにより、マトリックス中にＭｇ２Ｓｉ析出物を密に析出させ、ライナーの強度を高めることができる。このようにＭｇとＳｉを主成分として含有するアルミニウム合金はＡｌ−Ｍｇ−Ｓｉ系合金と称されるものであり、ＭｇとＳｉのそれぞれの添加量を調整することにより種々の特性の合金が得られるが、この発明においては、ＭｇとＳｉの添加量を次の（１）〜（４）の不等式を満たす範囲とする必要がある。
Ｍｇ≦１．７３Ｓｉ−０．５２％      ・・・（１）
Ｍｇ≦１．５％                      ・・・（２）
Ｍｇ≧０．９％                      ・・・（３）
Ｓｉ≦１．８％                      ・・・（４）
【００１８】
このような（１）〜（４）式を満たすＭｇ量、Ｓｉ量の範囲を図１の斜線領域で示す。なお図１において、破線はＭｇ2Ｓｉ生成のためのＭｇ量−Ｓｉ量の平衡組成（バランス組成）、すなわち質量％にしてＭｇ＝１．７３％Ｓｉの直線を示す。また一点鎖線は、Ｍｇ2Ｓｉ生成のための平衡組成よりも、０．３％だけＳｉ量が過剰な組成（Ｍｇ2ＳｉのＭｇ量に換算して０．５２％過剰な組成）、すなわちＭｇ＝１．７３Ｓｉ−０．５２％の直線を示す。
【００１９】
このように（１）〜（４）式を規定した理由を以下に記す。
【００２０】
アルミニウム合金容器に高圧水素ガスを充填すれば、使用中に微量の水素がアルミニウム合金中に浸透して内部へ拡散していく。材料内部に侵入した水素は水素脆化を引き起こし、材質の劣化を促進して、使用中に亀裂を生じさせる。この亀裂が容器の外側まで貫通すればガスの漏れが生じ、場合によっては容器の破裂に至ることもある。このような水素脆化は、材料内部に侵入した水素が結晶粒界に集積して、粒界強度を大幅に低下させることにより生じることが知られている。
【００２１】
本発明者等は、このような水素脆化の問題を解決すべく研究を重ねた結果、Ａｌ−Ｍｇ−Ｓｉ系合金において溶体化処理後の人工時効により析出するＭｇ2Ｓｉ析出物が、外部から侵入した水素を析出物とマトリクスの界面でトラップ（捕獲）して、水素が材料中を自由に動き回ることを抑制し、これにより水素の悪影響を無害化する効果があることを見出した。そして、特に高圧水素容器として充分な耐水素脆性を確保するために必要なＭｇ2Ｓｉ量は、質量％で１．４％以上であることが判明した。このようなＭｇ2Ｓｉ量１．４％以上の値に相当するＭｇ量は０．９％以上であり、そこで（３）式においてＭｇ単独量の下限を０．９％以上と規定した。一方、Ｍｇ2Ｓｉ量１．４％以上の値に相当するＳｉ量は０．５％以上であるが、この発明の場合は、それより過剰なＳｉ量を規定しており、その理由については後に改めて説明する。
【００２２】
また一方、Ｍｇ2Ｓｉ量が質量％で２．４％を越えて含有されれば、溶体化処理の際にＳｉとＭｇを完全に固溶させることが困難となり、一部がＭｇ2Ｓｉの粗大な析出物として材料中に存在して、その粗大析出物が疲労亀裂の起点となり、疲労寿命が大幅に低下するばかりでなく、容器を成形する際に割れの起点となりやすく、そのため容器の成形性を阻害してしまう。したがってＭｇ2Ｓｉ量は２．４％以下に規制することとし、これに相当するＭｇ量として、（２）式においてＭｇ量を１．５％以下と規定した。なおＭｇ2Ｓｉ量２．４％に相当するＳｉ量は０．９％であるが、この発明では、Ｓｉ量については、図１から明らかなように０．９％以上のＳｉを含む範囲を規定しており、このような過剰なＳｉは、Ｓｉ量が１．８％以下の範囲であれば、後述するように高圧水素ガス容器としての特性および容器の成形性に悪影響を及ぼすことはない。
【００２３】
次にこの発明においてＳｉ量は（１）式で示すように上記の規定量のＭｇ2Ｓｉを形成するのに必要な量よりも過剰な量を規定しているが、その理由は次の通りである。
【００２４】
すなわち、Ｍｇ2Ｓｉの形成に必要な量よりも過剰に添加されたＳｉは、マトリクス中にＳｉを主成分とする析出相として存在し、この析出相は、材料のすべりの局在化を抑制して、すべりを均一化する効果を示す。これによって、疲労亀裂の前段階である局在化した固執すべり帯の形成を抑制することにより、疲労亀裂の発生時期を遅らせて疲労寿命を長くする効果を奏する。ここで、高圧水素ガス容器として充分な疲労特性を得るのに必要なＳｉ量は、Ｍｇ2Ｓｉ析出物が過不足なく形成されるバランス組成に対して過剰なＳｉ量が０．３％以上となる範囲であることが、本発明者らの実験により判明しており、Ｓｉ量が０．３％に相当するＭｇ2Ｓｉバランス組成のＭｇ量は０．５２％であることから、（１）式を規定した。
【００２５】
但し、Ｓｉ量が１．８％を越えて添加されれば、上記の効果が飽和するばかりでなく、析出する単体Ｓｉ相の一部に粗大なものが形成され、この粗大Ｓｉ相が疲労亀裂の起点となって、かえって疲労寿命が低下し、また容器の成形時に割れの起点となり、容器の成形性を阻害してしまう。そこでＳｉ量の上限は、（４）式で規定するように１．８％とした。
【００２６】
Ｆｅ：
Ｆｅは、容器の素材となるアルミニウム合金を溶解して鋳造する段階において、Ａｌ―Ｆｅ―Ｓｉ系金属間化合物晶出相を形成し、成形後の容器では粒径数μｍ程度のＡｌ―Ｆｅ―Ｓｉ系粒子として存在する。このＡｌ―Ｆｅ―Ｓｉ系粒子は、溶体化処理時に材料が再結晶する際に再結晶の核生成サイトとして機能して、材料中の再結晶核の数密度を増大させ、結果的に再結晶後の結晶粒の微細化を図ることができ、これにより疲労特性が向上するばかりでなく、水素脆化の影響をもより軽減することが可能となる。ここでＦｅ量が０．０１％未満では、充分な上述の効果を得ることができず、一方Ｆｅ量が０．７％を越えて添加されれば、材料中のＡｌＦｅＳｉ粒子が粗大になりすぎ、容器を成形する段階においてその粗大粒子が破壊の起点となるため、容器の成形性が低下してしまう。したがってＦｅ添加量は０．０１〜０．７％の範囲内とした。
【００２７】
さらにこの発明のアルミニウム合金においては、上述のＭｇ、Ｓｉ、Ｆｅのほか、Ｃｕを含有しても良く、またＭｎ、Ｃｒ、Ｚｒ、Ｓｃ、Ｖのうちから選ばれた１種または２種以上を含有していても良く、これらの添加理由は次の通りである。
【００２８】
Ｃｕ：
Ｃｕは、溶体化処理後に人工時効した際に得られる強度をさらに高める効果があり、また人工時効時に粒界上に形成され粒界破壊の起点となるＭｇ2Ｓｉ析出物およびＳｉを主成分とする析出物を微細化する効果を有し、これにより粒界の破壊抵抗を高めて、水素脆化による粒界割れ感受性を低減する効果を奏する。またＣｕは、材料の冷間加工性を高めて、容器の成形性を高める効果も有する。ここで、Ｃｕを積極的に添加する場合のＣｕ量が０．１％未満のＣｕ量では、上述のＣｕ添加の効果を充分に得ることができず、一方Ｃｕ量が１．５％を越えれば材料の耐食性が大幅に低下してしまい、容器として使用することができなくなるから、Ｃｕを積極添加する場合のＣｕ量は０．１〜１．５％の範囲内とした。なおＣｕを積極添加しない場合でも、０．１％未満のＣｕが不可避的不純物として含まれる場合があることはもちろんである。
【００２９】
Ｍｎ、Ｃｒ、Ｚｒ、Ｓｃ、Ｖ：
Ｍｎ、Ｃｒ、Ｚｒ、Ｓｃ、Ｖは、いずれも容器の素材となるアルミニウム合金を溶解して鋳造する段階において、鋳塊中に過飽和に固溶され、引き続き行なわれる均質化処理または熱間加工前の加熱処理中に、各元素とＡｌよりなる粒子径０．０１〜１μｍの金属間化合物粒子を生成する。このような微細な金属間化合物粒子は、マトリクス中に均一に分散することによって、アルミニウム合金素材から容器を熱間加工により成形する段階またはその後の溶体化処理中における結晶粒組織を安定化させ、結晶粒が異常に粗大化することを防止する作用をもたらす。ここで、結晶粒組織が異常に粗大化した場合には、水素脆化感受性が高まって、粒界割れが生じやすくなるため、疲労寿命が著しく低下し、高圧容器として使用することは困難になる。ここで、それぞれの元素の添加量がＭｎ０．０５％未満、Ｃｒ０．０１％未満、Ｚｒ０．０１％未満、Ｓｃ０．０１％未満、Ｖ０．０１％未満であれば、前述のような微細な金属間化合物の分布密度が不充分となるため、結晶粒を安定化する効果が乏しく、粗大粒の発生を防止する効果が充分に得られない。またそれぞれの元素の添加量が、Ｍｎ１．２％、Ｃｒ０．４％、Ｚｒ０．３％、Ｓｃ０．５％、Ｖ０．３％を越えた場合には、過剰に添加されたこれらの元素が鋳造時に粗大な金属間化合物として晶出し、その後の容器の成形段階において割れの起点となるため、容器成形性が大幅に低下してしまうおそれがある。そこでＭｎは０．０５〜１．２％、Ｃｒは０．０１〜０．４％、Ｚｒは０．０１〜０．３％、Ｓｃは０．０１〜０．５％、Ｖは０．０１〜０．３％の範囲内とした。なおこれらの元素を積極的に添加しない場合でも、それぞれの元素が不可避的不純物として下限未満の量含有される場合があることはもちろんである。
【００３０】
なおまた、Ｃｕと、Ｍｎ、Ｃｒ、Ｚｒ、Ｓｃ、Ｖのうちの１種または２種以上とを同時に添加しても良いことももちろんである。
【００３１】
以上の各元素のほかは、基本的には不可避不純物とＡｌよりなるが、通常のアルミニウム合金においては、鋳塊組織を微細にするためにＴｉ、もしくはＴｉおよびＢを微量添加することがあるが、この発明のアルミニウム合金の場合も、Ｔｉ０．０１〜０．１５％を単独、あるいはＢ０．０００１〜０．０５％とともに添加しても差し支えない。ここでＴｉ添加量が０．１０％を越え、かつＢ添加量が０．０１％を越ええば、鋳造時にこれらを主成分する粗大な化合物が晶出し、その後の容器の成形段階において割れの起点となるため、容器の成形性が大幅に低下してしまうおそれがある。またＴｉが０．１５％を越えると鋳造時にＴｉＡｌ3の粗大化合物が晶出し、容器の成形性が大幅に低下する。またＢが０．０５％を越えれば、鋳造時にＴｉＢ2の粗大化合物が晶出し、容器の成形性が大幅に低下するおそれがある。
【００３２】
さらに、この発明のアルミニウム合金においては、０．３％までのＺｎは、この発明の効果を特に妨げることはなく、０．３％以下のＺｎを含有することも許容される。
【００３３】
次にこの発明の高圧水素ガス貯蔵容器用アルミニウム合金の製造方法について説明する。
【００３４】
高圧水素ガス貯蔵容器の製造に供されるアルミニウム合金素材の形状としては、後述するように板、管、カップ状の３通りがあり、そこで以下では、それぞれの形状のアルミニウム合金素材の製造方法について述べる。
【００３５】
先ず板については、基本的にはアルミニウム合金板の製造のために通常採用されている方法により製造することが可能である。すなわち、この発明成分限定範囲内に溶解調整されたアルミニウム合金溶湯を、通常の溶解鋳造法を適宜選択して鋳造する。ここで通常の溶解鋳造法としては、例えば半連続鋳造法（ＤＣ鋳造法）や薄板連続鋳造法（ロールキャスト法等）などを含む。次いでアルミニウム合金鋳塊に均質化処理を施す。均質化処理は溶湯凝固時の合金元素のミクロ偏析を緩和するとともに、Ｍｎ、Ｃｒをはじめとする各種の遷移元素を含む場合には、これらを主成分とする金属間化合物の分散粒子を、マトリクス中に均一かつ高密度に析出させるために必要な工程であり、好ましくは３５０〜５５０℃の範囲内で、１〜４８時間の条件で実施する。この均質化処理工程の前もしくは後に適宜面削を施した後、熱間圧延および冷間圧延を施すことによってアルミニウム合金板を製造する。この際、必要に応じて適宜中間焼鈍を行ってもよいし、最終焼鈍を実施しても良い。
【００３６】
管についても、同様にアルミニウム合金管の製造のために通常採用されている方法により製造することが可能である。具体的には、この発明成分限定範囲内に溶解調整されたアルミニウム合金を、ＤＣ鋳造法またはホットトップ鋳造法により鋳造して、アルミニウム合金ビレットを製造する。次いでこのビレットに、必要に応じて上記の板の場合と同様の目的で均質化処理を行なう。この均質化処理の好ましい条件は、前記同様に３５０〜５５０℃の範囲内で、１〜４８時間の条件である。次いでビレットを、熱間で所定の形状の押出管に押出加工してアルミニウム合金管を製造すれば良く、また押出後に必要に応じて最終焼鈍を行なっても良い。
【００３７】
カップ状のアルミニウム合金素材についても、同様にアルミニウム合金カップ材製造のために通常採用されている方法により製造することが可能である。具体的には、本発明成分限定範囲内に溶解調整されたアルミニウム合金溶湯を、ＤＣ鋳造法またはホットトップ鋳造法により鋳造してアルミニウム合金スラブまたはビレットを製造する。そしてアルミニウム合金スラブもしくはビレットに、必要に応じて上記の板の場合と同様の目的で均質化処理を行なう。この均質化処理の好ましい条件も、前記同様に３５０〜５５０℃の範囲内で、１〜４８時間の条件である。さらに熱間で適宜鍛造して、所定の形状にした後、所定形状のダイスを用いてカップ形状となるように鍛造加工を行い、カップ形状のアルミニウム合金素材を製造すれば良い。
【００３８】
次に上述のような方法により製造されたアルミニウム合金素材を加工して、高圧水素ガス貯蔵容器用ライナーを製造する方法について説明する。
【００３９】
高圧水素ガス貯蔵容器用ライナーは、上記の方法により製造されたアルミニウム合金素材の一つを加工するか、二つ以上を組み合わせることによって製造される。
【００４０】
例えば素材としてアルミニウム合金板を用いる場合、先ずアルミニウム合金板をカッピングプレスによりカップ形状に絞り加工した後、胴部をフローフォーミングによって所定の長さまで成形加工する。最後に開口端部をクロージング成形に口絞りして、鏡部を一体に成形するか、もしくは別途製造したカップ状のアルミニウム合金素材を開口端部に接合することにより、鏡部を設けることも可能である。
【００４１】
またアルミニウム合金管を素材として用いる場合には、必要に応じて管の胴部をフローフォーミングにより所定の長さまで伸展加工した後に、両端の開口端部をクロージング成形により口絞りして鏡部を一体成形するか、もしくは両端の開口端部に別途製造したカップ状または板状のアルミニウム合金素材を接合して鏡部を設けるか、あるいは一方の開口端部にクロージング成形により鏡部を形成し、他方の開口端部に別途製造したアルミニウム合金素材を接合することにより鏡部を設けても良い。
【００４２】
次にカップ状のアルミニウム合金素材を用いる場合には、先ず胴部をフローフォーミングにより所定長さまで伸展加工した後に、開口端部をクロージング加工により口絞りして一体成形により鏡部を形成するか、もしくは別途製造したカップ状または板状のアルミニウム合金素材を接合することにより鏡部を設けてもよい。
【００４３】
さらに、以上のように製造されたアルミニウム合金ライナーについては、その一方または両方の鏡部に口金を取り付けるための孔を開口形成し、口金を取り付ける。
【００４４】
このようにして得られたアルミニウム合金製ライナー材には、引続いて熱処理を行い、素材の強度を高めてライナー材としての疲労強度を増大させる。その具体的な方法としては、先ずライナー材を５００〜５８０℃の温度範囲に加熱して１〜１２０分保持することにより、この発明のアルミニウム合金の主要元素であるＭｇとＳｉをマトリックス中に固溶させる。その後、アルミニウム合金を水に浸す、または周囲からミストを吹き付ける、あるいは強制的に空気を吹き付ける等の手段により、アルミニウム合金ライナーを急冷する。これにより、その前の段階で高温において多量に固溶されたＭｇとＳｉを、室温で過飽和に固溶させておくことが可能となる。その後、１２０〜２００℃の温度範囲内において１０分〜２４時間加熱して、人工時効処理を行うことにより、過飽和に固溶したＭｇとＳｉがＭｇ2Ｓｉ析出物としてマトリクス中に析出して、強度が向上する。なおこの人工時効処理は後述するような樹脂を硬化させるための加熱処理と兼ねて行なうことも可能である。
【００４５】
次にこのようにして得られたアルミニウム合金製ライナーの外側周囲に、樹脂を含浸させた強化繊維を所定の厚みで巻きつけて補強する。その後、４０〜１８０℃に１０分〜２４時間加熱して樹脂を硬化させ、容器の強度向上を図れば良い。
【００４６】
最後に、必要に応じて容器に内圧を負荷して、アルミニウム合金ライナーを塑性変形させる自緊処理を施しても良い。これにより、容器にガスが充填されていない状態でライナーに圧縮応力が負荷されるため、ライナーの伸縮可動範囲が広がってライナーの疲労寿命の延長に寄与する。
【実施例】
【００４７】
表１の合金Ｎｏ．１〜Ｎｏ．９に示す化学成分を有する各アルミニウム合金を溶解し、ＤＣ鋳造法により鋳塊を製造した。得られた鋳塊を面削後、５４０℃×８時間の均質化処理を施し、４５０℃で熱間圧延を開始して、板厚を１４ｍｍとして２８０℃で熱間圧延を終了した。その後、４００℃×３時間の中間焼鈍を行なってから、板厚８ｍｍまで冷間圧延を行ない、最後に４１５℃×２時間の焼鈍を行なって、アルミニウム合金板素材とした。この素材に対し、以下の方法により高圧水素ガス貯蔵容器用ライナーの胴部に相当する加工（胴部のフローフォーミングに相当）、熱処理（材料強度を高めるための溶体化処理とその後の人工時効処理に相当）、引張変形（自緊処理に相当）を加えた。すなわち、先ずアルミニウム合金板素材を冷間圧延により板厚４ｍｍまで圧延して、その後５３０℃×１時間の溶体化処理を施して水冷し、さらに１７５℃×８時間の人工時効処理を施すことによって、材料強度をほぼ合金の最高強度まで高めた。最後にストレッチャーにより１％の引張塑性変形を加えた。これらの加工および熱処理を行なった各アルミニウム合金からＪＩＳ５号試験片を採取して引張試験を行ない、０．２％耐力と引張強さを調べた結果を表２に示した。
【００４８】
【表１】
0005159196.tif 000002
【００４９】
【表２】
0005159196.tif 000003
【００５０】
さらに、上述のような加工および熱処理を行なったアルミニウム合金から、平行部幅５ｍｍ、平行部長さ１２ｍｍ、肩部の７．５ｍｍの形状の引張試験片を作製した。これらの引張試験片を用いて試験湿度を制御した雰囲気中で、低ひずみ速度引張試験を行った。この試験は破壊が生じるまで試験片に低速の変位速度を負荷するものであるが、この試験を湿度制御した雰囲気中で行うことより、変形に伴い連続的に表面に露出する新生アルミニウム表面と試験雰囲気中の水蒸気が反応して水素が発生する。ここで、試験湿度が相対湿度９８％程度と高い場合には、空気中に含まれる水蒸気分圧が高いため、この反応が活性になり、表面で多量の水素が発生することにより１００気圧以上の高圧水素ガス雰囲気を模擬することができる。一方、試験湿度を１％以下に制御した場合には、このような反応は生じず、表面での水素の発生もほとんど無いため、水素の影響を受けない材料本来の機械的性質を評価することができる。すなわち上記の試験により、水素の影響を受けない低湿度環境中での機械的性質を、水素の影響を受ける高湿度雰囲気中での機械的性質と比較することによって、供試アルミニウム合金の水素脆化感受性を評価することができるのである。この実施例において上記試験は、具体的には、２５℃の試験温度において、相対湿度９８％雰囲気中と相対湿度１％以下の雰囲気中の両方の雰囲気において初期ひずみ速度７×１０-8／ｓのひずみ速度にて低ひずみ速度引張試験を行ない、破断までの伸びを測定した。これらの結果を表３に示す。
【００５１】
また相対湿度１％雰囲気中での破断までの伸び（ε１％）に対する相対湿度９８％中での破断までの伸び（ε９８％）の低下の度合いを、次式により水素脆化感受性指数と定義して、高圧水素容器として使用の可否の判断基準として使用し、指数が０．２０以内の場合に容器として安全に使用することが出来ると判定した。この水素脆化感受性指数の算出値を表３中に示す。
水素脆化感受性指数＝（ε１％−ε９８％）／ε１％
【００５２】
【表３】
0005159196.tif 000004
【００５３】
本発明例の合金Ｎｏ．１〜Ｎｏ．５はいずれもＭｇ2Ｓｉ量が１．４％以上であってこの本発明の範囲内であるため、マトリクス中に析出したＭｇ2Ｓｉの密度が充分であり、そのため外部から侵入した水素のトラップ効果が強く、水素脆化感受性指数が０．２０未満となった。このため本発明例の各合金Ｎｏ．１〜Ｎｏ．５は、いずれもは耐水素脆性が高く、高圧水素容器として適用することが可能であると判断された。
【００５４】
また比較合金Ｎｏ．７、Ｎｏ．８、Ｎｏ．９の場合も同様にＭｇ2Ｓｉ量に関しては１．４％以上の条件を満たしているため、同様の理由により耐水素脆性に関しては問題がない。
【００５５】
一方、比較合金Ｎｏ．６のＭｇ2Ｓｉ量は１．３％であり、この発明で規定する１．４％以上の条件を満たしていない。そのためＭｇ2Ｓｉ析出物による水素トラップ効果が不充分であって水素脆化感受性指数が高く、安全上の観点から高圧水素容器として使用するには不適当であると判断された。
【００５６】
さらに、上述のような水素脆化感受性試験に加えて、以下のような疲労試験を行って高圧水素容器として必要な低サイクル疲労特性を備えているか否かを調べた。
【００５７】
すなわち、各アルミニウム合金から、平行部幅２５ｍｍ、平行部長さ４０ｍｍ、肩部のＲ４０ｍｍの疲労試験片を、引張圧縮軸が圧延方向直角方向となるように採取して、疲労試験を行なった。疲労試験の条件としては、試験雰囲気を大気中とし、温度を室温とした。疲労試験における負荷応力条件は、高圧水素ガス貯蔵容器に７０ＭＰａのガスを充填放出することを想定して、最大圧縮応力を１５０ＭＰａ、最大引張応力２３０ＭＰａの荷重条件にて疲労試験を行なった。試験周波数は２０Ｈｚとした。なお高圧水素ガス容器が受ける低サイクル疲労は、ガスの充填・放出に伴うものであって、通常は１００００回の繰り返し充填放出に耐えることが必要であることから、破断までの繰り返し数が１００００回以上の場合に高圧水素容器として適当であると判断した。
【００５８】
各応力振幅条件で破断までの繰り返し数を有効数字３桁に丸めて表４に示した。
【００５９】
【表４】
0005159196.tif 000005
【００６０】
この発明の合金Ｎｏ．１〜Ｎｏ．５は、いずれも過剰Ｓｉ量が０．３％以上であって、マトリクス中にＳｉを主成分とする析出相が形成されることから、疲労による繰り返し負荷を受けた際のすべりが均一化されるため、疲労亀裂の形成に寄与する固執すべり帯の形成を抑制することができ、その結果低サイクル疲労寿命が大幅に向上し、１００００回を大きく超える疲労寿命を示した。
【００６１】
一方比較例である合金６も、過剰Ｓｉ量がこの発明の範囲内であるため、同様の理由により１００００回以上の疲労寿命を示したが、前述のように耐水素脆性が不充分なため高圧水素容器としては不適当と判断された。
【００６２】
また比較例である合金７は、過剰Ｓｉ量が０．１１％であって、この発明で規定している過剰Ｓｉ量（０．３％以上）の条件を満たしていない。このためマトリクス中のＳｉを主成分とする析出物の密度が充分ではなく、すべりを均一化する効果が得られず、そのため繰返し荷重負荷により比較的短い繰り返し数において容易に固執すべり帯が形成されてしまい、破断までの繰返し数が１００００回未満となり、その結果、高圧水素ガス容器には適さないと判断された。
【００６３】
また比較例である合金８は、Ｓｉ量がこの発明の成分範囲よりも高く、そのためマトリクス中の一部に著しく粗大な単体Ｓｉ析出相が形成され、これが疲労き裂発生の起点となるため、破断までの繰返し数が大幅に低下し、よって高圧水素ガス貯蔵容器として不適当と判断された。
【００６４】
また比較例である合金９は、Ｍｇ量がこの発明の成分範囲よりも高く、そのためマトリクス中の一部に著しく粗大なＭｇとＳｉよりなる析出物が形成され、これが疲労き裂発生の起点となるため、破断までの繰り返し数が大幅に低下し、したがって高圧水素ガス貯蔵容器として不適当であると判断された。
【図面の簡単な説明】
【００６５】
【図１】この発明で規定するＭｇ量とＳｉ量の関係を示す線図である。
【図１】
0005159196.tif 000006